(57)【要約】【課題】  ディスプレイパネルに直貼り可能で、耐衝撃性に優れ、高圧力や高温を必要とせず容易に貼合せ可能で、凹凸面に対しても気泡を発生させることなく貼合せ可能で、容易に剥離可能なディスプレイ用光学フィルタを提供する。【解決手段】  各種機能を備えた複数の層からなるフィルタ本体１０の最も裏面側の層１１の裏面１１ａに透明ゲル粘着層２を積層してディスプレイ用光学フィルタ１を構成した。透明ゲル粘着層２が優れた緩衝性、接着性、剥離性、柔軟性などを兼ね備えていることにより、所望のディスプレイ用光学フィルタを得ることができる。【選択図】    図１
2005022365.tif 000002
【特許請求の範囲】
【請求項１】
ディスプレイパネルの前面側に貼合せる光学フィルタであって、
ディスプレイパネルのパネル前面或いは当該パネル前面に積層されたいずれかの層の前面に貼合せるための貼着層として、又は、光学フィルタを構成する各層間を貼合せるための貼着層として、透明なゲル状の粘着剤からなる透明ゲル粘着層を備え、
当該透明なゲル状の粘着剤は、可塑剤及び無機微粒子を含有する液体によって三次元架橋ポリマーが膨潤されてなる透明なゲルであることを第１の特徴とし、当該可塑剤は、凝固点が−２０℃以下の液状体であって、ゲル中に１０〜７０重量％含有されることを第２の特徴とし、当該無機微粒子は、１次平均粒径が２００ｎｍ以下であって、ゲル中に１〜１５重量％含有されることを第３の特徴とし、当該三次元架橋ポリマーを構成する樹脂は、ガラス転移温度（Ｔｇ）が−２０℃以下、１３０℃における溶融粘度が５００００ｍＰａ・ｓ以上であることを第４の特徴とし、ＪＩＳ  Ｚ０２３７に準拠する試験において、荷重４９０ｍＮ（５０ｇｆ）×２時間、４０℃での保持力が５ｍｍ以下であることを第５の特徴とするものであるディスプレイ用光学フィルタ。
【請求項２】
透明なフィルム乃至シートからなる透明基体の片面側又は両面側に、可視光低反射層、近赤外線カット層、画質補正層、電磁波シールド層、透湿防止層のいずれかの層、或いはこれらの層から選ばれる２種類以上の組合わせからなる複数層が積層してなるフィルタ本体を備え、
当該フィルタ本体の裏面に透明ゲル粘着層が積層されてなる構成を備えた請求項１に記載のディスプレイ用光学フィルタ。
【請求項３】
フィルタ本体の最裏面側層として電磁波シールド層を備え、
導電性部材の一側端縁部が電磁波シールド層の導電面に接続し、当該導電性部材はフィルタ本体の端面部を被覆すると共に、当該導電性部材の他側端縁部がフィルタ本体の最前面内に位置し、当該導電性部材の一側端縁部が介在した状態でフィルタ本体の導電面に透明ゲル粘着層が積層されてなる構成を備えた請求項１に記載のディスプレイ用光学フィルタ。
【請求項４】
フィルタ本体の構成において、透明ゲル粘着層を積層する被積層面が、凸高さ１μｍ〜１ｍｍの線条部からなる凹凸模様面であることを特徴とする請求項２又は３に記載のディスプレイ用光学フィルタ。
【請求項５】
透明ゲル粘着層を貼合せるディスプレイパネル前面或いは当該パネル前面に積層された層の前面が、凸高さ１μｍ〜１ｍｍの線条部からなる凹凸模様面であることを特徴とする請求項１〜３のいずれかに記載のディスプレイ用光学フィルタ。
【請求項６】
上記凹凸模様面は、網目状の線条部からなる面であることを特徴とする請求項４又は５に記載のディスプレイ用光学フィルタ。
【請求項７】
ディスプレイパネルの前面側に貼合せる光学フィルタであって、
透明基体の片面側又は両面側に少なくとも電磁波シールド層を備え、
当該電磁波シールド層は、導電性材料からなるフィルム乃至シートの周縁部を残した内側部分に、当該周縁部に接続した線条部からなるメッシュ部を備えた電磁波シールドフィルム乃至シートから構成され、
当該メッシュ部に透明ゲル粘着層が積層し、電磁波シールドフィルム乃至シートの周縁部は露出してなる構成を備えたディスプレイ用光学フィルタ。
【請求項８】
透明ゲル粘着層は、三次元架橋ポリマーを構成する樹脂、架橋モノマー、光開始剤、可塑剤及び無機微粒子を含有するゾル組成物をシート成形してなるシート成形体を光架橋させて得られる透明ゲル粘着シートを積層したものである請求項１〜７のいずれかに記載のディスプレイ用光学フィルタ。
【請求項９】
ディスプレイパネルのパネル前面或いは当該パネル前面に積層された最も前面側の層の前面に、請求項１〜３のいずれかに記載のディスプレイ用光学フィルタを積層してなる構成を備えたディスプレイ表面構造。
【請求項１０】
ディスプレイパネルのパネル前面に積層された最も前面側の層は、導電性材料からなる層の周縁部を残した内側部分に、当該周縁部と接続した線条部からなるメッシュ部を備えた電磁波シールドフィルム乃至シートから構成され、当該メッシュ部の前面に請求項１〜３のいずれかに記載のディスプレイ用光学フィルタが積層し、電磁波シールドフィルムの周縁部は前面側に露出してなる構成を備えた請求項９記載のディスプレイ表面構造。
【発明の詳細な説明】
【技術分野】
【０００１】
本発明は、ディスプレイパネルの前面側、すなわち視聴者側に貼合せるディスプレイ用光学フィルタであって、詳しくは、プラズマディスプレイ（「ＰＤＰ」という）のパネル前面側に直接貼合せるのに適したディスプレイ用光学フィルタに関する。
【背景技術】
【０００２】
近年、大型フラットパネルディスプレイの一つとしてプラズマディスプレイ（「ＰＤＰ」という）が注目され、家庭用ブラウン管テレビの代替としてその市場が急速に立上りつつある。
【０００３】
この種のディスプレイ構造は、従来、外部衝撃などからＰＤＰパネルを保護するため、赤（Ｒ）、緑（Ｇ）、青（Ｂ）の表示光を発するＰＤＰパネルの前面側に、強化ガラスを基体とする光学フィルタを、ＰＤＰパネルとの間に空隙を設けて積層すると共に、この積層体を外装筐体内に配置して構成してなるものが一般的であった。
【０００４】
ところが、ＰＤＰパネルと光学フィルタとの間に空隙が介在すると、外部から表示面に入射する外光が光学フィルタ前面とＰＤＰパネル前面とで反射して多重に映り込む二重映り現象が生じ、ＰＤＰパネルの表示画質を低下させるという問題があった。このため、最近では、ＰＤＰパネル上に、粘着層を介して光学フィルタを直接貼合せる構成のものが開示されている（特許文献１、特許文献２参照）。
【特許文献１】特開平１１−１１９６６６
【特許文献２】特開２００２−２５１１４４
【発明の開示】
【発明が解決しようとする課題】
【０００５】
しかし、ディスプレイパネル上に光学フィルタを直接貼合せる場合には次のような課題があった。
【０００６】
ＰＤＰパネルとの間に空隙を設けて光学フィルタを積層する構造に比べ、構造的に緩衝効果（耐衝撃性）が劣ることになるため、外部衝撃などからＰＤＰパネルを保護する耐衝撃性能が不充分になるおそれがあった。
【０００７】
また、ＰＤＰの場合、駆動に伴って電磁波が発生し、僅かな外部漏洩であっても人体や周囲の機器に悪影響を与えるおそれがあるため、例えばＰＤＰの前面に、透明弾性接着剤を介して線径１μｍ〜１ｍｍの金属繊維からなる導電性メッシュ（所謂「電磁波シールドフィルム」）を積層するなど、視聴者側への電磁波漏洩を防止する手段が必要となる（特許文献１参照）。ところが、この種の電磁波シールドフィルムのメッシュ面には凹凸があり、この凹凸面に接着剤を介して光学フィルタを貼合せると、接着剤内に気泡が生じ、ＰＤＰパネルの映りを低下してしまう。そのため、光学フィルタ接着後に何らかの脱気処理をする必要があり、これが作業工程を煩雑化させコスト高の一因となっていた。
【０００８】
また、光学フィルタをＰＤＰパネルへ直接貼合せる場合、従来使用されていた接着剤若しくは粘着剤では、濡れの進行が遅く、貼合せの際に高圧力若しくは高温を必要とするものが多く、そのため高価なＰＤＰパネルモジュールを破損させる恐れがあった。
【０００９】
さらにまた、光学フィルタを直接貼合せる際、異物噛み込みや位置ズレなどの原因で貼合せに失敗した時や、フィルタ交換の必要が生じた時など、高価なパネルモジュールを破損させないように剥離する必要があるが、従来使用されていた粘着剤や接着剤は概して接着力が強いため容易に剥離できるものがほとんどなかった。
【００１０】
上記課題に鑑みて、本発明は、ディスプレイパネルの前面側に直貼り可能な光学フィルタであって、外部衝撃からディスプレイパネルを保護する耐衝撃性に優れ、高圧力や高温を必要とせず容易に貼合せることができ、たとえ電磁波シールドフィルムのメッシュ面の如く光学フィルタを貼合せる被貼着面が凹凸を備えていても気泡を発生させることなく綺麗に貼合せることができ、それでいて容易に剥離することもできるディスプレイ用光学フィルタを提供せんとするものである。
【課題を解決するための手段】
【００１１】
本発明は、ディスプレイパネルの前面側に貼合せる光学フィルタであって、ディスプレイパネルのパネル前面或いは当該パネル前面に積層されたいずれかの層の前面に貼合せるための貼着層として、又は、光学フィルタを構成する各層間を貼合せるための貼着層として、透明なゲル状の粘着剤（以下「透明ゲル粘着剤」という）からなる透明ゲル粘着層を備えたディスプレイ用光学フィルタを提案する。
【００１２】
なお、本発明において、「前面側」或いは「前面」とは、視聴者側或いは視聴者側の面を意味し、「裏面側」或いは「裏面」とは、視聴者側と反対側或いは視聴者側とは反対側の面を意味する。
また、「ディスプレイパネル」は、プラズマディスプレイ（「ＰＤＰ」という）のほか、液晶ディスプレイ、有機ＥＬディスプレイ、ＣＲＴディスプレイ、その他のディスプレイを包含する意である。
【００１３】
上記の透明ゲル粘着層を構成する「透明ゲル粘着剤」は、可塑剤及び無機微粒子を含有する液体によって三次元架橋ポリマーが膨潤されてなる透明なゲルであることを第１の特徴とし、当該可塑剤は、凝固点が−２０℃以下の液状体であって、ゲル中に１０〜７０重量％含有されることを第２の特徴とし、当該無機微粒子は、１次平均粒径が２００ｎｍ以下であって、ゲル中に１〜１５重量％含有されることを第３の特徴とし、当該三次元架橋ポリマーを構成する樹脂（未架橋のベースポリマー）は、ガラス転移温度（Ｔｇ）が−２０℃以下、１３０℃における溶融粘度が５００００ｍＰａ・ｓ以上であることを第４の特徴とし、ＪＩＳ  Ｚ０２３７に準拠する試験において、荷重４９０ｍＮ（５０ｇｆ）×２時間、４０℃での保持力が５ｍｍ以下であることを第５の特徴とするものである（請求項１）。
【００１４】
本発明のディスプレイ用光学フィルタの一例としては、透明なフィルム乃至シートからなる透明基体の片面側又は両面側に、可視光低反射層、近赤外線カット層、画質補正層、電磁波シールド層、透湿防止層のいずれかの層、或いはこれらの層から選ばれる２種類以上の組合わせからなる複数層が積層してなるフィルタ本体を備え、当該フィルタ本体の裏面に透明ゲル粘着層が積層されてなる構成を備えたディスプレイ用光学フィルタを挙げることができる（請求項２）。
【００１５】
より具体的には、透明基体の前面に、近赤外線カット層、画質補正層、可視光低反射層が順次積層し、透明基体の裏面（；貼合せ側の面）に透湿防止層が積層してなるフィルタ本体を備え、透湿防止層の裏面に透明ゲル粘着層が積層されてなるディスプレイ用光学フィルタ（図１参照）や、
透明基体の前面に可視光低反射層が積層し、透明基体の裏面に透湿防止層、近赤外線カット層、画質補正層が順次積層してなるフィルタ本体を備え、当該画質補正層の裏面に透明ゲル粘着層が積層されてなるディスプレイ用光学フィルタ（図２参照）などを挙げることができる。
【００１６】
また他の一例として、フィルタ本体の最裏面側層として電磁波シールド層を備え、導電性部材の一側端縁部が電磁波シールド層の導電面（裏面）に接続し、当該導電性部材はフィルタ本体の端面部を被覆すると共に、当該導電性部材の他側端縁部がフィルタ本体の最前面内に位置し、
当該導電性部材の一側端縁部が介在した状態でフィルタ本体の裏面に透明ゲル粘着層が積層されてなる構成を備えたディスプレイ用光学フィルタを挙げることができる（請求項３）。
ここで、導電性部材とは、電気を伝導可能な材料であれば特にその材料を限定するものではない。また、その形態も任意であり、後述するテープ状であっても、フィルム乃至シート状であっても、線状であっても、その他の形状であってもよい。
【００１７】
具体的には、透明基体の前面に、近赤外線カット層、画質補正層、可視光低反射層が順次積層する一方、透明基体の裏面に透湿防止層、電磁波シールド層が順次積層してなるフィルタ本体を備え、フィルタ本体の端面部を導電性部材で被覆し、当該導電性部材の一側端縁部は電磁波シールド層の導電面（図の裏面）内に折り込まれ、当該導電性部材の他側端縁部はフィルタ本体の最前面内に折り込まれ、当該導電性部材の一側端縁部が介在した状態でフィルタ本体の裏面に透明ゲル粘着層が積層してなる構成を備えたディスプレイ用光学フィルタ（図３参照）や、
透明基体の前面に可視光低反射層が積層する一方、透明基体の裏面に透湿防止層、近赤外線カット層、画質補正層、電磁波シールド層が順次積層してなるフィルタ本体を備え、フィルタ本体の端面部を導電性部材で被覆し、当該導電性部材の一側端縁部は電磁波シールド層の導電面（図の裏面）内に折り込まれ、当該導電性部材の他側端縁部はフィルタ本体の最前面内に折り込まれ、当該導電性部材の一側端縁部が介在した状態でフィルタ本体の裏面に透明ゲル粘着層が積層してなる構成を備えたディスプレイ用光学フィルタ（図４参照）などを例示することができる。
【００１８】
また他の構成例として、ディスプレイパネルの前面側に貼合せる光学フィルタであって、透明基体の片面側又は両面側に少なくとも電磁波シールド層を備え、
当該電磁波シールド層は、導電性材料からなるフィルム乃至シートの周縁部を残した内側部分に、当該周縁部に接続した線条部からなるメッシュ部を備えた電磁波シールドフィルム乃至シートから構成され、当該メッシュ部に透明ゲル粘着層が積層し、電磁波シールドフィルム乃至シートの周縁部は露出してなる構成を備えたディスプレイ用光学フィルタを挙げることができる（請求項７）。
【００１９】
より具体的には、透明基体の前面に、透湿防止層、近赤外線カット層、画質補正層、電磁波シールド層、透明ゲル粘着層、可視光低反射層が順次積層する一方、透明基体の裏面に透湿防止層が順次積層してなるフィルタ本体を備え、当該透湿防止層の裏面に透明ゲル粘着層が積層してなるディスプレイ用光学フィルタであって、電磁波シールド層は、導電性材料からなるフィルム乃至シートの周縁部を残した内側部分に、当該周縁部と接続した線条部からなるメッシュ部が形成された電磁波シールドフィルム乃至シートから構成され、当該メッシュ部に透明ゲル粘着層が積層し、電磁波シールドフィルム乃至シートの周縁部は前面側に露出されてなる構成を備えたディスプレイ用光学フィルタ（図５参照）や、
透明基体の前面に、透湿防止層、電磁波シールド層、透明ゲル粘着層、可視光低反射層が順次積層し、透明基体の裏面に、透湿防止層、近赤外線カット層、画質補正層が順次積層してなるフィルタ本体を備え、当該画質補正層の裏面に透明ゲル粘着層を積層してなるディスプレイ用光学フィルタであって、電磁波シールド層は、導電性材料からなるフィルム乃至シートの周縁部を残した内側部分に、当該周縁部と接続した線条部からなるメッシュ部が形成された電磁波シールドフィルム乃至シートから構成され、当該メッシュ部に透明ゲル粘着層が積層し、電磁波シールドフィルム乃至シートの周縁部は前面側に露出されてなる構成を備えたディスプレイ用光学フィルタ（図６参照）や、
透明基体の前面に、透湿防止層、電磁波シールド層、透明ゲル粘着層、近赤外線カット層、画質補正層、可視光低反射層が順次積層し、透明基体の裏面に透湿防止層が積層してなるフィルタ本体を備え、当該画質補正層の裏面に透明ゲル粘着層が積層してなるディスプレイ用光学フィルタであって、電磁波シールド層は、導電性材料からなるフィルム乃至シートの周縁部を残した内側部分に、当該周縁部と接続した線条部からなるメッシュ部が形成された電磁波シールドフィルム乃至シートから構成され、当該メッシュ部に透明ゲル粘着層が積層し、電磁波シールドフィルム乃至シートの周縁部は前面側に露出されてなる構成を備えたディスプレイ用光学フィルタ（図７参照）などを例示することができる。
【００２０】
また本発明は、ディスプレイパネルのパネル前面或いは当該パネル前面に積層された最も前面側の層の前面に、上記のいずれかのディスプレイ用光学フィルタが積層してなる構成を備えたディスプレイ表面構造をも提案する（請求項９）。
中でも、ディスプレイパネルのパネル前面に積層された最も前面側の層は、導電性材料からなる層の周縁部を残した内側部分に、当該周縁部と接続した線条部からなるメッシュ部を備えた電磁波シールドフィルム乃至シートから構成され、当該メッシュ部の前面に上記のディスプレイ用光学フィルタが積層し、電磁波シールドフィルムの周縁部は前面側に露出してなる構成を備えたディスプレイ表面構造であるのが好ましい（請求項１０）。
【００２１】
本発明のディスプレイ用光学フィルタ及びディスプレイ表面構造は、所定の透明ゲル粘着層を備えているため、別途接着剤や粘着剤を塗布することなく、ディスプレイパネルの前面側に直貼りすることができ、しかも透明ゲル粘着層は優れた緩衝性、接着性、剥離性、柔軟性などを兼ね備えているから、外部衝撃からディスプレイパネルを保護する耐衝撃性に優れ、高圧力や高温を必要とせず容易に貼合せることができ、たとえ電磁波シールドフィルムのメッシュ面の如く光学フィルタを貼合せる被貼着面が凹凸面であったとしても、例えば通常フィルムの積層で行われるラミネート等によって気泡を発生させることなく平坦かつ綺麗に貼合せることができる。しかもそれでいて容易に剥離することもできる。
特に、ＰＤＰパネルにおいては発光時の表面温度が約６０〜約９０℃になり、一般家庭環境で使用される際の室温とパネル表面との間に温度差が生じるようになる。このため、フィルタをＰＤＰパネルへ直貼りする粘着剤には、耐熱性と冷熱サイクル耐久性も要求されることになるが、従来使用されていた粘着剤は、このような過酷な条件下においてパネルへの接着性とパネルからの剥離性という相反する特性を満足できるものはほとんど無かったのに対し、本発明の透明ゲル粘着剤はこのような相反する特性を共に満足できる。
【００２２】
なお、本発明における数値範囲の上限値及び下限値は、本発明が特定する数値範囲から外れる場合であっても、当該数値範囲内と同様の作用効果を備えている限り本発明の均等範囲に含まれる。
また、本発明において「透明」とは、無色透明、着色透明、半透明を包含する意である。
【発明を実施するための最良の形態】
【００２３】
以下、ＰＤＰ用として構成した実施形態の一例について、図面に基づいて説明するが、本発明の範囲が以下に説明する実施形態に限定されるものではない。
【００２４】
ディスプレイ用光学フィルタ１は、背面側に駆動制御回路を備えたディスプレイパネル１００のパネル前面１００ａ或いは当該パネル前面１００ａに積層された層１０１の前面１０１ａに、接着剤や粘着剤を別途塗布することなく直接貼合せることができる光学フィルタであって、各種機能を備えた複数の層からなるフィルタ本体１０を備え、当該フィルタ本体１０の裏面（；ＰＤＰ側の面、言い換えれば貼合せ側の面）すなわちフィルタ本体１０の最も裏面側（ＰＤＰ側、言い換えれば貼合せ側）の層１１の裏面１１ａに透明ゲル粘着層２を積層して構成することができる（図１〜図７参照）。
【００２５】
（フィルタ本体）
フィルタ本体１０の積層構造は、特に限定するものではない。例えば、透明なフィルム乃至シートからなる透明基体３の片面側又は両面側に、可視光低反射層４、近赤外線カット層５、画質補正層６、電磁波シールド層７、透湿防止層８のいずれかの層、或いはこれらの層から選ばれる２種類以上の組合わせからなる複数層を積層して構成することができる（具体的な積層構造については後述する）。
ここで、透明ゲル粘着層２は、この層２を積層する面が凹凸を備えた凹凸面であっても、当該凹凸に柔軟になじんで凹凸を吸収し、気泡を発生することなく平坦に積層し得る特質を備えているから、フィルタ本体１０の裏面、言い換えればフィルタ本体１０の最も裏面側の層１１の裏面１１ａ、すなわち透明ゲル粘着層２を積層するフィルタ本体１０の被積層面１１ａが、凹凸を備えた面である場合、例えば図１１に示すように、凸高さ１μｍ〜１ｍｍの線条部１２からなる凹凸模様面である面などの場合に本発明の効果をより一層発揮する（請求項４）。この際、線条部とは、平面視した場合に線の如く細長く伸びた凸条部を意味する。具体的には、後述する電磁波シールド層７のメッシュ部２３の如く、網目状の線条部からなるメッシュ部２３などである（請求項６）（図３及び図４、図８〜図１０参照）。
【００２６】
より具体的には、例えば図１に示すように、透明基体３の前面に、近赤外線カット層５、画質補正層６、可視光低反射層４を前面側に順次積層する一方、透明基体３の裏面に、透湿防止層８を積層するようにしてフィルタ本体１０を構成し、当該フィルタ本体１０の裏面、すなわち透湿防止層８の裏面に透明ゲル粘着層２を積層してディスプレイ用光学フィルタ１を構成することができる。
【００２７】
また、図２に示すように、透明基体３の前面に、可視光低反射層４を積層する一方、透明基体３の裏面に、透湿防止層８、近赤外線カット層５、画質補正層６を裏面側に順次積層するようにしてフィルタ本体１０を構成し、当該フィルタ本体１０の裏面、すなわち当該画質補正層６の裏面に透明ゲル粘着層２を積層してディスプレイ用光学フィルタ１を構成することができる。
【００２８】
また、図３に示すように、透明基体３の前面に、近赤外線カット層５、画質補正層６、可視光低反射層４を前面側に順次積層する一方、透明基体３の裏面に、透湿防止層８、電磁波シールド層７を裏面側に順次積層するようにしてフィルタ本体１０を構成し、
当該フィルタ本体１０の端面、即ち各層が積層してなる積層端面を導電性粘着テープ９で被覆し、当該導電性粘着テープ９の一側端縁部を電磁波シールド層７の端縁から裏面（導電面）内に折り込んで電磁波シールド層７に接続させ、導電性粘着テープ９の他側端縁部を可視光低反射層４の端縁から前面内に折り込み、導電性粘着テープ９の他側端縁部を介在させた状態で電磁波シールド層７の裏面に透明ゲル粘着層２を積層してディスプレイ用光学フィルタ１を構成することができる。
【００２９】
また、図４に示すように、透明基体３の前面に、透明基体３の前面に可視光低反射層４を積層する一方、透明基体３の裏面に、透湿防止層８、近赤外線カット層５、画質補正層６、電磁波シールド層７を裏面側に順次積層するようにしてフィルタ本体１０を構成し、
当該フィルタ本体１０の端面、即ち各層が積層してなる積層端面を導電性粘着テープ９で被覆し、当該導電性粘着テープ９の一側端縁部を電磁波シールド層７の端縁から裏面（導電面）内に折り込んで電磁波シールド層７に接続させ、導電性粘着テープ９の他側端縁部を可視光低反射層４の端縁から前面内に折り込み、導電性粘着テープ９の他側端縁部を介在させた状態で電磁波シールド層７の裏面に透明ゲル粘着層２を積層してディスプレイ用光学フィルタ１を構成することができる。
【００３０】
また、図５に示すように、透明基体３の前面に、透湿防止層８、近赤外線カット層５、画質補正層６、電磁波シールド層７、透明ゲル粘着層２、可視光低反射層４を前面側に順次積層する一方、透明基体３の裏面に透湿防止層８を積層するようにしてフィルタ本体１０を構成し、
当該フィルタ本体１０の裏面、すなわち透湿防止層８の裏面に透明ゲル粘着層２を積層してディスプレイ用光学フィルタ１を構成することができる。
【００３１】
また、図６に示すように、透明基体３の前面に、透湿防止層８、電磁波シールド層７、透明ゲル粘着層２、可視光低反射層４を前面側に順次積層する一方、透明基体３の裏面に、透湿防止層８、近赤外線カット層５、画質補正層６を裏面側に順次積層するようにしてフィルタ本体１０を構成し、
当該フィルタ本体１０の裏面、すなわち画質補正層６の裏面に透明ゲル粘着層２を積層してディスプレイ用光学フィルタ１を構成することができる。
【００３２】
また、図７に示すように、透明基体３の前面に、透湿防止層８、電磁波シールド層７、透明ゲル粘着層２、近赤外線カット層５、画質補正層６、可視光低反射層４を前面側に順次積層する一方、透明基体３の裏面に透湿防止層８を積層するようにしてフィルタ本体１０を構成し、
当該フィルタ本体１０の裏面、すなわち透湿防止層８の裏面に透明ゲル粘着層２を積層してディスプレイ用光学フィルタ１を構成することができる。
【００３３】
（パネル被貼着面）
本発明のディスプレイ用光学フィルタを貼合せる被貼着面、言い換えれば透明ゲル粘着層２を貼合せる被貼着面は、上記の如く、ディスプレイパネル１００のパネル前面１００ａでも（図３〜図７参照）、当該パネル前面１００ａに積層された層１０１の前面１０１ａでもよい（図１及び図２参照）。但し、透明ゲル粘着層２は、凹凸を備えていても当該凹凸に柔軟になじんで凹凸を吸収し、気泡を発生することなく平坦に貼合せることができる特質を備えているから、被貼着面が凹凸を備えている場合、例えば凸高さ１μｍ〜１ｍｍの線条部からなる凹凸模様面である場合に、本発明の効果をより一層享受できる（請求項５）。具体的には、例えば図１及び図２のように電磁波シールド層７（１０１）の前面１０１ａを被貼着面とする場合であって、後述するように電磁波シールド層７を電磁波シールドフィルム乃至シート２０から構成し、そのメッシュ部２４を被貼着面とする場合などに本発明の効果をより一層享受できる。
【００３４】
次に、上記した各層の機能、構成及び形成方法等について説明する。
【００３５】
（透明基体）
ＰＤＰ用光学フィルタの透明基体３としては、ガラス、透明樹脂のいずれも用いることができるが、軽量性などの点から透明樹脂を用いるのが好ましい。
透明樹脂は、実質的に透明であって、光の吸収、散乱が大きくない樹脂であればよく、特に制限するものではない。具体的には、ポリオレフィン系樹脂、ポリエステル系樹脂、ポリカーボネート系樹脂、ポリ（メタ）アクリル酸エステル系樹脂、ポリスチレン、ポリ塩化ビニル、ポリ酢酸ビニル、ポリアリレート樹脂、ポリエーテルサルホン樹脂等を挙げることができる。これらの中で特に非晶質のポリオレフィン系樹脂、ポリエステル系樹脂、ポリカーボネート系樹脂、ポリ（メタ）アクリル酸エステル系樹脂、ポリアリレート樹脂、ポリエーテルサルホン樹脂が好ましく、耐衝撃性に優れているという点でポリカーボネート樹脂が特に好ましい。
上記樹脂には、公知である添加剤、例えばフェノール系、燐系などの酸化防止剤、ハロゲン系、燐酸系等の難燃剤、耐熱老化防止剤、紫外線吸収剤、滑剤、帯電防止剤等を配合することができる。
透明基体は、上記樹脂を公知のＴダイ成形、カレンダー成形、プレス成形などの成形方法や、有機溶剤に溶解させてキャスティングする方法等によって成形することができる。
透明基体の厚さとしては、目的に応じて１０μｍ〜５ｍｍの範囲で適宜選択するのが好ましいが、特に制限するものではない。耐衝撃性確保及び視聴面の平滑性等の点などからは、薄いフィルム状のものよりも厚さ１００μｍ〜３μｍ程度のものが好ましい。
なお、透明基体の厚さが薄い場合、つまり透明基体としてフィルムを用いる場合、当該フィルムは未延伸のものでも延伸されたものであってもよい。また、他のプラスチック基体と積層してなるものでもよい。
透明基体の表面は、コロナ放電処理、火炎処理、プラズマ処理、紫外線処理、グロー放電処理、粗面化処理、薬品処理等の従来公知の方法による表面処理や、プライマー等のコーティングを片面或いは両面に施したものでもよい。
【００３６】
（近赤外線カット層）
近赤外線カット層は、近赤外部（波長７００ｎｍ〜１２００ｎｍ）の光を吸収する作用を備えた層である。
近赤外線カット層は、前記の具備すべき特性を満足していればよく、例えば近赤外線吸収剤塗工液をコーティングすることにより形成することができる。
近赤外線吸収塗工液としては、近赤外線吸収剤を有機溶剤に分散或いは溶解させてバインダー樹脂を添加したもの、或いは、近赤外線吸収剤を、例えばポリウレンタンアクリレートやエポキシアクリレート等の単官能又は多官能アクリレート、光重合開始剤及び有機溶剤を含むハードコート剤（；イソシアネート系、ポリウレタン系、ポリエステル系、ポリエチレンイミン系、ポリブタジエン系またはアルキルチタネート系などを含む）、アンカーコート剤、接着剤などのいずれか、或いはこれら二種類以上の組合わせからなる混合成分などに添加したものを例示することができる。
近赤外線吸収剤としては、有機物質であるニトロソ化合物及びその金属錯塩、シアニン系化合物、スクワリリウム系化合物、チオニールニッケル錯塩系化合物、フタロシアニン系化合物、ナフタロシアニン系化合物、トリアリルメタン系化合物、イモニウム系化合物、ジイモニウム系化合物、ナフトキノン系化合物、アントラキノン系化合物、またはアミノ化合物、アミニウム塩系化合物、或いは無機物であるカーボンブラック、酸化インジウムスズ、酸化アンチモンスズ、周期表４Ａ、５Ａまたは６Ａ族に属する金属の酸化物、もしくは炭化物、またはホウ化物などのうちから選ばれる少なくとも２種類の組合わせからなるものを挙げることができる。中でも、少なくとも１種類は、イモニウム系化合物、ジイモニウム系化合物、或いはアミニウム塩系化合物から選ばれる近赤外線吸収剤を用いるのが好ましい。その中でも、イモニウム系化合物、ジイモニウム系化合物及びアミニウム塩系化合物以外の近赤外線吸収剤より選ばれる少なくとも１種を併用するのが好ましい。
近赤外線カット層を積層する方法としては、被積層面に該近赤外線吸収剤塗工液を直接コーティングする方法、透明フィルムに該近赤外線吸収剤塗工液をコーティングした後、粘着剤を介して被積層面に密着させる方法、被積層面を構成する樹脂に近赤外線吸収剤を練り込んで成形する方法、後述する外部からの衝撃を緩和する機能をもった柔軟な粘着剤（本発明の透明ゲル粘着剤）に近赤外線吸収剤を練り込む方法、その他の方法を採用することができる。
【００３７】
（画質補正層）
画質補正層は、ＰＤＰパネルの発光に伴うネオン発光をカットする機能と、青色・緑色・赤色の各光透過率を調整することによって透過白色光の波長分布のバランスを取り、視聴者が最良の画面を観られるようにする機能とを備えた層である。
画質補正層は、例えば前記機能を満足するように種類と量を選択した着色剤を配合した着色剤塗工液をコーティングすることにより形成することができる。
着色剤塗工液は、各着色剤を有機溶剤に分散或いは溶解させてバインダー樹脂を添加したもの、又は、着色剤を、例えばポリウレタンアクリレートやエポキシアクリレート等の単官能又は多官能アクリレートと光重合開始剤及び有機溶剤とを含むハードコート剤（；イソシアネート系、ポリウレタン系、ポリエステル系、ポリエチレンイミン系、ポリブタジエン系またはアルキルチタネート系などを含む）、アンカーコート剤、接着剤などのいずれか、或いはこれら二種類以上の組合わせからなる混合成分などに添加したものを例示することができる。
画質補正層を積層する方法は、被積層面に該着色塗工液を直接コーティングする方法、透明フィルムに該着色塗工液をコーティングした後、粘着剤を介して被積層面に密着させる方法、被積層面を構成する樹脂に着色剤を練り込んで成形する方法、後述する外部からの衝撃を緩和する機能をもった柔軟な粘着剤（本発明の透明ゲル粘着剤）に着色剤を練り込む方法、その他の方法を採用することができる。
【００３８】
（可視光低反射層）
可視光低反射層は、表面の光反射を抑えてフィルタの透過率を向上させる機能を備えた層である。
可視光低反射層を積層する方法としては、透明なフィルタの一方の面に、金属酸化物、フッ化物、ケイ化物、ホウ化物、炭化物、窒化物、硫化物等の無機物を、真空蒸着法、スパッタリング法、イオンプレーティング法、イオンビームアシスト法等の方法で単層或いは多層に積層する方法、アクリル樹脂、フッ素樹脂などの屈折率の異なる樹脂を単層或いは多層に積層させる方法、反射防止処理を施したフィルムの裏面に粘着加工したいわゆる低反射層を形成する方法などの方法を挙げることができる。
可視光低反射層のベースとなる樹脂シート或いはフィルムとしては、フィルタの基体として例示した樹脂が適宜用いることができる。
【００３９】
（電磁波シールド層）
電磁波シールド層は、ＰＤＰパネルの発光駆動に伴って表示画面より放射される電磁波を実質的にカットする機能を備えた層である。
電磁波シールド層としては、前記電磁波シールド層の具備すべき特性を持ち合わせていればよく、特にその積層方法乃至製造方法を限定するものではないが、導電性繊維のメッシュを貼合せる方法、金属或いは金属酸化物などの導電性物質を蒸着する方法、透明なプラスチックフィルム面に金属薄膜を積層し、積層表面をエッチングしてメッシュ部を形成する方法等を挙げることができる。
【００４０】
中でも、電磁波シールド性と光透過性との両方の面で利点がある点から、図９及び図１０に示すように、透明なプラスチックフィルム乃至シート２１の表面に金属薄膜２２を積層し、この積層表面をエッチングして、複数の線条部２３が縦横に交差してなるメッシュ部２４を備えた電磁波シールドフィルム乃至シート２０を積層するのが好ましい。
【００４１】
このようなメッシュタイプの電磁波シールドフィルム乃至シート２０において、透明プラスチックフィルム乃至シート２１は、透明で易接着性としたものが好ましく、フィルタの基体としての前記透明基体として例示した樹脂を好ましく用いることができる。中でもポリエチレンテレフタレート（ＰＥＴ）であるのが好ましい。
【００４２】
金属薄膜２２は、銅、アルミニウム、ニッケルなどの金属、或いは金属酸化物などの導電性物質から形成することができる。金属薄膜２２の厚み（この場合、線条部２３の凸高さと同じ）は、要求される物性、用途などにより異なるが、１０ｎｍ〜１００μｍ、特に３μｍ〜１８μｍ、中でも特に７μｍ〜１２μｍが好ましい。
メッシュ部２４は、網目状の幾何学図形を形成し、この幾何学図形を構成するライン幅は２５μｍ以下、特に５μｍ〜１５μｍが好ましく、ライン間隔は２５０μｍ以上、特に２６０μｍ〜３００μｍが好ましく、ライン厚みは１８μｍ以下、特に３μｍ〜１８μｍ、中でも特に５μｍ〜１６μｍ、その中でも特に７μｍ〜１２μｍが好ましい。また、面積抵抗率が１Ω／ｃｍ2（１Ω／ｓｑとも言う）以下、特に０．１Ω／ｃｍ2以下、中でも特に０．０１〜０．１Ω／ｃｍ2が好ましい。なお、メッシュタイプの電磁波シールドフィルム乃至シートを用いる場合、光の干渉縞を生じることがあるため、適宜各種ＰＤＰパネルに最適なメッシュのバイアス角度を設定することが望まれる。
メッシュ部２４の形成方法としては、例えば透明プラスチックフィルム乃至シート２１上に金属或いは金属酸化物などの導電性物質を転写或いは蒸着する方法を採用することができる。但し、これらに限定するものではない。
転写法としては、例えばＵＶ硬化型（紫外線硬化型）のアクリル接着剤などを介して転写することができる。
他方、金属或いは金属酸化物などの導電性物質を蒸着してなる蒸着タイプの電磁波シールドフィルム乃至シート２０を用いる場合、透明樹脂フィルム乃至シート２１に蒸着される導電性物質は、ＰＤＰより放出される電磁波を遮蔽する目的で蒸着されるが、４００〜７００ｎｍの可視光線領域を７０％以上透過し、表面固有抵抗値が５Ω／ｃｍ2以下であればいかなるものであってもよい。好ましくは、酸化スズ、酸化インジウムスズ（以下ＩＴＯという）、酸化アンチモンスズ（以下ＡＴＯという）等の金属酸化物、或いは金属酸化物と金属とが交互に積層されてなる積層体は表面固有抵抗を低くできるのでより好ましい。金属酸化物としては、酸化スズ、ＩＴＯ、ＡＴＯなどを挙げることができ、金属としては銀、銀−パラジウム合金が一般的であり、通常金属酸化物層より始まり３乃至１１層程度積層してなるものが好ましい。蒸着方法としては、真空蒸着法、スパッタリング法、イオンプレーティング法、化学蒸着法、プラズマ化学蒸着法等の通常の方法を採用することができる。蒸着する際の真空度は、真空蒸着で実施する場合は１×１０-4Ｔｏｒｒ以下、スパッタリング法では１×１０-2Ｔｏｒｒ以下にするのが好ましい。また、スパッタリング法で実施する場合、スパッタガスはアルゴンガス或いは酸素・アルゴン混合ガスを使用する。さらにまた、蒸着する際、低抵抗化のために透明樹脂フィルム乃至シート２１を加熱処理することが好ましい。その条件は、用いる透明樹脂フィルム乃至シート２１の材質により異なるが、熱変形開始温度よりも５乃至１１℃低い温度を上限にするのがよい。
【００４３】
なお、電磁波シールド層として機能させるためには、電磁波シールド層に蓄積した電気をアースする必要があり、アースを接続する部分をアース用電極として前面側（すなわち視聴面側）に露出させる必要がある。そこで、ディスプレイパネル１００のパネル前面１００ａに電磁波シールド層を積層する場合や、フィルタ本体１０内に電磁波シールド層を積層する場合においては、例えば図３及び図４の如く、アース用電極としての導電性テープの一端を電磁波シールドフィルム乃至シート２０の導電面（図の裏面）に接続し、他端を最前面に配設するようにしてアース用電極を前面側に露出させる構成を採用することができるが、構造が複雑となる。
そこで、導電性材料からなるフィルム乃至シートを取囲む周縁部２０Ａの内側部分２０Ｂに、当該周縁部２０Ａと接続した複数の線条部２３が網目状に配設されてなるメッシュ部２４を形成してなる電磁波シールドフィルム乃至シート２０から電磁波シールド層を構成し、図１、図２、図５、図６及び図７に示すように、このメッシュ部２４の前面に、透明ゲル粘着層２を介してディスプレイ用光学フィルタ１を積層し、周縁部２０Ａは前面側に露出させるようにしてディスプレイ表面構造を構成する。このように構成すれば、前面側から周縁部２０Ａにアースを接続でき、ディスプレイ表面構造をより簡単化することができるから、製造コストをより一層抑制することができる。
【００４４】
（透湿防止層）
透湿防止層は、水蒸気等の通過を実質的にカットするバリア性に優れ、しかも透明性にも優れたを機能を備えた層である。
透湿防止層としては、透湿防止層の具備すべき特性を備えていればよく、特にその積層方法乃至製造方法を限定するものではない。例えば透明プラスチックフィルムの少なくとも片面に酸化アルミニウム膜を設けてなる透明なバリアフィルムを採用することができる。この際、酸化アルミニウム膜の形成は、真空蒸着法、スパッタリング法、イオンビーム蒸着法等において、その条件を適宜制御することにより形成することができる。最も容易で生産性もよいので真空蒸着法が好ましい。この真空蒸着法においては、真空蒸着時に酸素ガスを特定の条件下で導入することにより製造することができる。一般的には、酸素ガス供給量が、酸素ガス供給量と蒸着速度との関係で２．６（×１０-4）より少ないと、全光線透過率が低下して透明性が悪くなる傾向があり、酸素ガス供給量が、酸素ガス供給量と蒸着速度との関係で３．７（×１０-4）より多いと、透明性は良好であるが、酸素透過度や水蒸気透過度が上昇してバリア性が悪くなる傾向がある。
透湿防止層のベースフィルムとしては、ポリエステルフィルム、ポリプロピレンフィルム、ポリエチレンフィルム、ポリカーボネートフィルム、ポリアミドフィルム、ポリアセタールフィルム、ポリイミドフィルム、ポリ塩化ビニリデンフィルム、ポリエーテルサルフォンフィルム、ポリアクリル酸エステルフィルム、ポリメタクリル酸エステルフィルム、ポリビニルアルコールフィルム、ポリスチレンフィルム等が使用できる。透明プラスチックフィルムの厚さは特に限定されないが、可塑性、熱的特性、機械的特性等からは、２〜２５０μｍ、特に９〜１２５μｍ程度であるのが好ましい。
なお、酸素ガスの導入時に、直流、交流、高周波、マイクロ波などにより酸素ガスを放電させてプラズマを発生させてもよい。放電させてプラズマを発生させた場合には酸素ガスがより活性化してアルミニウムと酸素との反応効率がよくなるので、より緻密で良質な酸化アルミニウム膜ができ易くなり、より薄い蒸着膜厚で所望の効果を得ることができる。なお、酸素ガスの導入時に放電させる場合、導入は酸素ガスのみの導入であってもよいが、酸素ガス中にアルゴンガスを少し混合して導入してもよい。アルゴンガスを混合した場合には、酸素ガスのみを導入した場合に比べて、より強いプラズマが発生して酸素ガスがより活性化するので、より緻密で良質な酸化アルミニウム膜ができ易く、より薄い蒸着膜厚で所望の効果を得ることができる。しかし、アルゴンガスの比率が増え過ぎると、酸化アルミニウムのフィルムへの到達を不完全なものとすると共に真空度を低下させるため、酸素ガスとアルゴンガスの混合比率は、容量で９５：５〜７０：３０となるようにするのが好ましい。
酸化アルミニウム膜は、蛍光Ｘ線で測定した厚さ３０〜１００Åというような薄いものであっても、酸素バリア性、水蒸気バリア性及び透明性に優れた製品を得ることができる。酸化アルミニウム膜の厚さが３０Åより薄いとバリア性が低下し、１００Åより厚いと生産性が低下するので、酸化アルミニウム膜厚は３０〜１００Åの範囲が好ましいが、特に厚さ３５〜５０Åの酸化アルミニウム膜は、安定して優れた酸素バリア性、水蒸気バリア性及び透明性の製品が得られるので好ましい。
【００４５】
以上、透明基体、可視光低反射層、近赤外線カット層、画質補正層、電磁波シールド層、透湿防止層の各層の構成、機能及び形成方法について説明したが、各層とも上記内容に限定されるものではなく、各層が具備すべき特性を満足するものであれば任意に形成することができる。また、積層順序も任意であるし、更に別の機能を備えた層を積層することも任意である。
【００４６】
（透明ゲル粘着層）
次に、透明ゲル粘着層について説明する。
【００４７】
透明ゲル粘着層は、三次元架橋ポリマーが膨潤されてなる透明ゲル状の透明ゲル粘着剤から形成することができる。
なお、「ゲル」とは、３次元架橋ポリマーが液体中で膨潤したもの（高分子大辞典、丸善、平６．９．２０発行）、或いは、コロイド溶液が流動性を失い、多少の弾力性と固さをもってゼリー状に固化したもの（広辞苑）などと定義され、高分子溶液の性質とゴム弾性体としての性質の両方の性質を併せ持つ物質である。
【００４８】
本発明で用いる透明ゲル粘着剤は、三次元架橋ポリマーが可塑剤及び無機微粒子を含有する液体で膨潤されてなる透明なゲルであって、所望範囲の保持力、緩衝力及び粘着力を備えたものである必要がある。
【００４９】
この際、透明ゲル粘着剤の保持力、緩衝力及び粘着力を調整するファクターとなる主なものとして、三次元架橋ポリマーを構成する樹脂（この未架橋の樹脂を「ベースポリマー」という）の種類（分子量の違いも含む）、架橋密度、可塑剤の種類と含有量、無機微粒子の形状と含有量などを挙げることができる。
保持力、緩衝力及び粘着力は互いに相反する物性であり、各物性とも独立して制御し得るものではないが、保持力は、主としてゲルの架橋密度と無機微粒子（特にその粒径及び配合量）とによって調整でき、その架橋密度は主として架橋方法とその条件によって制御することができる。また、緩衝力は、ゲルの膨潤度が影響し、その膨潤度は主として可塑剤の種類と含有量によって調整できる。また、粘着力は、主としてベースポリマーの溶融粘度とガラス転移温度（Ｔｇ）によって調整でき、ベースポリマーの溶融粘度は主としてポリマーの分子量によって調整できる。
【００５０】
（三次元架橋ポリマー）
透明ゲル粘着剤の骨格（網目）を構成する三次元架橋ポリマーは、ベースポリマーを架橋させることによって形成することができる。
【００５１】
ベースポリマーとしては、(メタ)アクリル酸エステル系共重合体ポリマーやウレタン樹脂を挙げることができ、中でも(メタ)アクリル酸エステル系共重合体ポリマーが好ましい。
(メタ)アクリル酸エステル系共重合体ポリマーを形成するために用いる（メタ）アクリレート、即ち、アルキルアクリレート又はアルキルメタクリレート成分としては、アルキル基がｎ−オクチル、イソオクチル、２−エチルヘキシル、ｎ−ブチル、イソブチル、メチル、エチル、イソプロピルのうちのいずれか１つであるアルキルアクリレート又はアルキルメタクリレートの１種又はこれらから選ばれた２種以上の混合物を使用するのが好ましい。
その他の成分として、カルボキシル基、水酸基、グリシジル基等の有機官能基を有するアクリレート又はメタクリレートを共重合させても良い。具体的には、前記アルキル（メタ）アクリレート成分と有機官能基を有する（メタ）アクリレート成分とを適宜に選択的に組み合わせたモノマー成分を出発原料として加熱重合して(メタ)アクリル酸エステル系共重合体ポリマーを得ることができる。
【００５２】
ベースポリマーは、ガラス転移温度（Ｔｇ）が−２０℃以下、好ましくは−６０℃〜−４０℃であって、１３０℃における溶融粘度が５万ｍＰａ・ｓ以上、好ましくは２０万〜７０万ｍＰａ・ｓ、特に好ましくは２０万〜５０万ｍＰａ・ｓの樹脂を用いる。
ベースポリマーのＴｇ及び溶融粘度が上記範囲内であれば、少なくとも透明ゲル粘着剤の粘着力を所望範囲に調整することができる。溶融粘度が５万ｍＰａ・ｓ未満では、シート成形時の形状安定性が得難くくなると共に、架橋後のシートに十分な柔軟性が得難くなる。また、Ｔｇが−２０℃より高いと、積層体の低温での耐久性が低下する要因になる。
Ｔｇが−６０〜−４０℃で、かつ溶融粘度が２０万〜７０万（ｍＰａ・ｓ）であれば、柔軟性、耐久性をより一層好ましくすることができる。
【００５３】
ベースポリマーのガラス転移温度（Ｔｇ）及び溶融粘度は、Ｂ型粘度計（例えばレオメトリックス社製の粘弾性測定装置ダイナミックアナライザーＲＤＡ−II）を用いて測定することができる。その際、溶融粘度はパラレルプレート２５ｍｍφ、歪み２％、１３０℃、０．０２Ｈｚで測定した時の粘度（ηγ）値を読みとればよく、Ｔｇはパラレルプレート２５ｍｍφ、歪み２％、周波数１Ｈｚで測定した時のＴａｎδの極大値を示す温度を読みとればよい。
ベースポリマーの配合量は、ポリマーの種類にもよるが、例えば(メタ)アクリル酸エステル系共重合体ポリマーであれば１０〜９０重量％、特に３０〜７０重量％配合するのが好ましい。
【００５４】
架橋方法及び架橋剤の種類は特に限定するものではないが、架橋方法及びその条件によって保持力を左右する架橋密度が変化するから、最終的に保持力を所望範囲に調整するように架橋方法及びその条件、すなわち架橋剤の種類と量、架橋条件を選択する必要がある。
好ましい架橋方法として、ベースポリマーに架橋モノマー及び光開始剤を配合し、光架橋によって三次元架橋ポリマーを形成する方法を挙げることができる。架橋モノマーの配合量によって架橋密度を調整でき、可塑剤の含浸量を調整できるので、透明ゲル粘着剤の柔軟性を好ましい範囲に調整することができる。
具体的には、ベースポリマー（未架橋）、架橋モノマー、光開始剤及び無機微粒しを混合して分散させた後、光架橋（紫外線照射）して３次元架橋させてゲル粘着シートを形成するのが好ましい。
【００５５】
好ましいベースポリマーと架橋モノマー及び光開始剤との組合わせとしては、α、β不飽和カルボン酸を含有した（メタ）アクリル酸エステル系共重合体と、不飽和カルボン酸と反応する有機官能基含有（メタ）アクリレートモノマー及び光開始剤との組合わせを挙げることができる。
α、β不飽和カルボン酸を含有した（メタ）アクリル酸エステル系共重合体として、例えばイソ−オクチルアクリレート、ｎ−オクチルアクリレート、ｎ−ブチルアクリレート、２−エチルヘキシルアクリレート等から少なくとも１種類以上と、アクリル酸とを共重合させたものを挙げることができる。
他方、有機官能基含有（メタ）アクリレートモノマーとしては、グリシジル基含有（メタ）アクリレートモノマー、ヒドロキシ基含有（メタ）アクリレートモノマー、イソシアネート基含有（メタ）アクリレートモノマー等の前記不飽和カルボン酸と反応する官能基を有するものを挙げることができる。その含有量は、ベースポリマー１００重量部に対し０．０１〜２０重量部（ゲル中に０．０１〜２．３重量％）、特に３〜１５重量部（ゲル中に２〜５重量％）とするのが好ましい。
【００５６】
光開始剤としては、着色性及び臭気性の少ないものが好ましい。例えば、ベンゾフェノン、ヒドロキシ−シクロヘキシル−フェニルケトンのいずれか或いはこれらの二種類以上の組合わせからなる混合成分を用いるのがよい。
光開始剤の添加量は、光開始剤の種類によって適宜調整すればよく、例えばベンゾフェノンを用いる場合には、ベースポリマー１００重量部に対し０．０５〜１０重量部（ゲル中に０．０４〜１．２重量％）、特に１〜７．５重量部（ゲル中に０．７〜２．５重量％）とするのが好ましい。
【００５７】
（可塑剤）
可塑剤は、その種類と量を調整することにより透明ゲル粘着剤の膨潤度を調整することができ、その結果緩衝力を調整することができる。この観点から、凝固点が−２０℃以下の液状のものをゲル中に１０〜７０重量％（ベースポリマー１００重量部に対し１１〜６００重量部）含有させるのが好ましい。なお、可塑剤の含有量が１０重量％未満では耐衝撃性が得にくくなり、逆に７０重量％を越えると粘着性が得にくくなる。特にＰＤＰパネル用の粘着剤としての用途を考えると、凝固点−８０〜−４０℃のものをゲル中に３０〜５０重量％（ベースポリマー１００重量部に対し４５〜１５０重量部）含有させるのが好ましい。
【００５８】
可塑剤は、アジピン酸エステル系、フタル酸エステル系、リン酸エステル系、トリメリット酸エステル系、クエン酸エステル系、エポキシ系、ポリエステル系可塑剤のいずれか或いはこれら二種類以上の組合わせからなる混合成分を使用することができ、(メタ)アクリル酸エステル系共重合体ポリマーに相溶するものが好ましい。また、紫外線光架橋する場合には、紫外線を吸収しない可塑剤を用いるのが好ましい。
【００５９】
（無機微粒子）
３次元架橋ポリマーを液状の可塑剤で膨潤させただけでは、架橋させる前（即ちゾル段階）のゲル粘着剤の粘度が低すぎてシート成形することが困難となる。また、架橋後に伸びが得られず、柔らかいが脆いシートになってしまう。そこで、本発明者が鋭意研究検討した結果、所定粒径の無機微粒子を所定量配合することで、透明性を損なうことなく、ゲル粘着剤を適度に増粘させることでき、所望の保持力と粘着力とを得ることができ、シート成形し易く、かつ粘弾性のある柔軟なゲルを調製することができることを見出した。
【００６０】
無機微粒子は、その１次平均粒径が２００ｎｍ以下、好ましくは０．１〜５０ｎｍ、中でも特に好ましくは１〜２０ｎｍのものであり、かかる粒径の無機微粒子をゲル中に１〜１５重量％（ベースポリマー１００重量部に対し１〜１３０重量部）、特に２〜１０重量％（ベースポリマー１００重量部に対し２〜１０重量部）、中でも特に３〜５重量％含有させるのが好ましい。
無機微粒子は、上記の如くゲル粘着剤を増粘させてシート成形し易くし、架橋後のゲル粘着剤若しくはゲル粘着シートに弾性を付与する効果を有しているが、無機微粒子の粒径は、そのほか透明性及び紫外線架橋性を阻害させないためにも重要である。
成形加工性、架橋後の弾性強度及び保持力、透明性を満足するためには、粒径１００ｎｍ以下の無機微粒子をゲル中に２〜１０重量％含有させるのが好ましい。
【００６１】
無機微粒子の種類としては、アルミナ（Ａｌ2Ｏ3）、酸化亜鉛（ＺｎＯ）、インジウム−スズ酸化物（ＩＴＯ）などの金属酸化物、シリカ等のケイ酸塩化合物、珪藻土類、アルミニウム（Ａｌ）、銀（Ａｇ）などの金属の微粒子等を用いることができ、分散性に留意して適宜選択するのが好ましい。
また、透明性を阻害しない範囲で上記に挙げた以外の材料を配合することもできる。
【００６２】
（透明ゲル粘着剤）
本発明で用いる透明ゲル粘着剤は、保持力、粘着力及び緩衝力を所望範囲に調整する必要がある。中でもＪＩＳ  Ｚ０２３７に準拠する試験において、荷重４９０ｍＮ（５０ｇｆ）×２時間、４０℃での保持力が５ｍｍ以下、特に柔軟性と耐久性のバランスという観点から０．５〜２．０ｍｍ、中でも０．５〜１ｍｍの範囲に調整するのが好ましい。
保持力、粘着力及び緩衝力は互いに相反する物性であるが、上記で述べた組成において保持力を上記範囲に調整すれば、透明ゲルの保持力、粘着力及び緩衝力の全ての要素を本発明が求める範囲内に調整することができ、室温において大きな圧力を加えなくても基材と表面材とを貼り合わせて積層体を形成することができ、しかもその積層体に優れた衝撃吸収性と耐久性とを与えることができる。
この場合の保持力は、柔軟性と耐久性とを示す指標でもあり、ＪＩＳ Ｚ０２３７に準拠して、シートを３８μｍＰＥＴフィルムで背貼りした後、ＪＩＳ Ｚ０２３７で規定するところのＳＵＳ板を用いて面積２０ｍｍ×２０ｍｍで、２ｋｇロール1往復の圧着法により接着させ、４０℃の環境下で４９０ｍＮ（５０ｇｆ）の荷重を２時間かけた後のズレ長さを計測することにより求めることができる。
なお、ＪＩＳ Ｚ０２３７では、１ｋｇｆの荷重をかけることを規定しているが、本発明の透明ゲル粘着剤は、通常の粘着剤よりも柔らかいために１ｋｇｆ或いは５００ｇｆの荷重をかけるとすぐに落下してしまって性能を評価することができない。そこで、本発明では、ＪＩＳ Ｚ０２３７にできるだけ準拠しつつ本発明の透明ゲル粘着剤の性能を正当に評価することができるように、荷重を４９０ｍＮ（５０ｇｆ）に変更して保持力を測定することとした。
【００６３】
透明ゲル粘着剤の保持力は、主に架橋密度と無機微粒子（粒径及び配合量）等とを変化させることによって調整することができ、その架橋密度は、架橋方法及びその条件、例えば光架橋の場合であれば、光開始剤の量と、積算光量（照光量と照光時間の積算値）等とを調節することで所望範囲に調整することができる。
【００６４】
このような透明ゲル粘着剤は、室温において所望の粘着力を備えているから、例えば基材、透明ゲル粘着剤、表面材を順次積層させて、ゴムロール間に通過させるだけで室温下で貼り合せることができる。しかも、所望の保持力を備えているから、種類の異なる材質を貼合せる場合に、互いに線膨張係数等の物性が異なっていても各部材の挙動の違いを吸収することができ、積層後に反りや剥離、割れなどが発生させることがなく、透明性も良好に維持することができ、それでいて優れた緩衝効果を積層物に付与することができる。
【００６５】
（透明ゲル粘着層の形成方法）
透明ゲル粘着層は、塗布し易い形態（液状、粘液状など）の透明ゲル粘着剤を被積層面に塗布することによって形成することも可能であるが、透明ゲル粘着剤を予め均一な厚みを備えたシート状にシート成形してなる透明ゲル粘着シートを積層することによって形成するのが好ましい。
【００６６】
ここで、透明ゲル粘着シートの好ましい一例として、ベースポリマー、架橋モノマー、光開始剤、可塑剤及び無機微粒子を含有するゾル組成物を調製し、このゾル組成物をシート成形した後、光架橋させてゾルをゲル化させて得られる透明ゲル粘着シートを挙げることができる。
【００６７】
より具体的には、（メタ）アクリル酸エステル系共重合体ポリマー、架橋モノマー、紫外線反応型光開始剤、可塑剤及び無機微粒子を含有するゾル組成物を調製し、このゾル組成物を、透明な離型フィルム間に適宜厚みに塗布してシート成形した後、離型フィルム越しに高圧水銀ランプなどを用いて紫外線照射して架橋させて得られるゲル粘着シートである。
紫外線の照射に際し、モノマー及び光開始剤の量に応じて、照射量と照射時間を調節することにより、架橋密度及び保持力を調整することができる。
透明ゲル粘着シートの厚さは、貼り合せる対象物や求められる緩衝力等によって調整するのが好ましいが、一般的には０．５〜２．０ｍｍ、特に０．５〜１．０ｍｍ程度とするのが好ましい。
【００６８】
このような透明ゲル粘着シートは、離型シート乃至フィルム材間に挟んで積層シートを構成しておくことによって、一方の離型シート乃至フィルムを剥して透明ゲル粘着シートの粘着表面を対象物（例えば基材）に重ね、次いで他方の離型シート乃至フィルムを剥して透明ゲル粘着シートの粘着表面を対象物（例えば表面材）に重ねるだけで、対象物間（例えば基材、表面材間）を一定の厚みに容易に貼合せることができる。
しかも、透明ゲル粘着シートは、室温での所望の粘着力を備えているから、例えば基材、透明ゲル粘着シート、表面材を順次重ねて、室温において（加熱することなく）ニップロール（ゴムロール）間を通過させて軽く圧力を掛けるだけで貼り合せることができる。
上述のように所望の保持力を備えているから、種類の異なる材質を貼合せる場合であっても貼合せる部材の挙動の違いを吸収することができ、積層後に反りや剥離、割れなどが発生させることがなく、透明性も良好に維持することができ、それでいて優れた緩衝効果を積層物に付与することができる。
【００６９】
このような透明ゲル粘着剤及び透明ゲル粘着シートからなる透明ゲル粘着層を積層体の中間層とすれば、透明ゲル粘着層を積層する面或いは貼り合せる相手側の面が平滑でなくても、又、貼り合せる両者の材質が異なっていても、各材質の挙動の違いや凹凸を吸収して貼り合せることができる。
【００７０】
透明ゲル粘着層の厚さは、透明ゲル粘着層を積層する面（上記の被貼着面或いは被積層面）が、凸高さ１μｍ〜１ｍｍの線条部からなる凹凸模様面である場合、その凸高さに対して３倍以上の厚さ、特に５倍以上の厚さに形成するのが好ましい。この厚さに形成すれば、凹凸模様面の凹凸を吸収して表面を綺麗に平滑に仕上げることができる。
【実施例】
【００７１】
以下、実施例と比較例とを用いて、本発明の構成についてさらに詳細に検討する。
【００７２】
先ず、透明ゲル粘着剤の組成及び物性について、実施例１〜４及び比較例１〜４において比較検討した。
【００７３】
（実施例１）
アクリル酸エステル共重合体ポリマー１００重量部に対し、光開始剤としてチバ・スペシャリティ・ケミカルズ社製の商品名「イルガキュア５００」０．３重量部と、架橋モノマーとして大阪有機化学社製の商品名「ビスコートＶ２６０（１，９−ノナンジオールジアクリレート）」０．３重量部とを添加して紫外線架橋型組成物を得た。
なお、用いたアクリル酸エステル共重合体ポリマーの組成は、ｎ−ブチルアクリレート７８．４重量％、２−エチルヘキシルアクリレート１９．６重量％、アクリル酸２．０重量％を共重合させたもので、Ｔｇは−４０℃、１３０℃溶融粘度は２５万（ｍＰａ・ｓ）であった。
【００７４】
上記の紫外線架橋型組成物に、可塑剤としてジイソデシルフタレート（ＤＩＤＰ）２０重量％と、１次平均粒径７ｎｍのシリカ超微粒子として日本アエロジル社製の商品名「アエロジル３００」２重量％とを配合し、溶融攪拌してゾル組成物を得た。
【００７５】
前記ゾル組成物を、厚さ７５μｍと１００μｍの離型ＰＥＴとの間に挟んで厚み０．５ｍｍのシート状にホットメルト成形して、高圧水銀ランプを用いて離型ＰＥＴ越しに片面積算光量４０００ｍＪ／ｃｍ2を表裏両面側から照射させて透明ゲル粘着シートを得た。
【００７６】
そして、上記ゲル粘着シートを用いて以下に示す方法で積層体を作製した。
特殊ポリカーボネート（ＰＣ）板（厚さ１ｍｍ、巾３００ｍｍ、長さ３００ｍｍ）の片面に、一方の離型フィルムを剥がした前記ゲル粘着シートをニップロールと駆動ロール間で、初めて接触するようにロール間へ搬入させ、線圧力：１ｋｇｆ／ｃｍ、速度：１ｍ／分で貼った後、残りの離型フィルムを剥がした。
次に、上記ゲル粘着シートを貼ったＰＣ板を、ゲル粘着シートを介して市販のフロートガラス板（厚さ３ｍｍ、巾３００ｍｍ、長さ３００ｍｍ）に接触させずに向かい合わせ、２枚の板の端部をニップロールと駆動ロール間で、初めて接触するようにニップロール（線圧力：１ｋｇｆ／ｃｍ、速度：１ｍ／分）に挟んで積層体を得た。
【００７７】
なお、積層体に用いた特殊ＰＣ板は、水分と可塑剤の影響を防ぐために、市販のＰＣに予め透明な無機酸化物膜を積層したものを用いた。
【００７８】
（実施例２）
実施例１で用いたアクリル酸エステル共重合体ポリマー１００重量部に対し、光開始剤「イルガキュア５００」２．０重量部と、架橋モノマー「ビスコートＶ２６０」２．０重量部とを添加して紫外線架橋型組成物を得た。
【００７９】
この紫外線架橋型組成物に、可塑剤ジイソデシルフタレート（ＤＩＤＰ）６０重量％と１次平均粒径３０ｎｍのシリカ超微粒子「アエロジル５０」１０重量％とを配合し溶融攪拌してゾル組成物を得た。
【００８０】
前記ゾル組成物を、厚さ７５μｍと１００μｍの離型ＰＥＴとの間に挟んで厚み０．５ｍｍのシート状にホットメルト成形して、高圧水銀ランプを用いて片面積算光量４０００ｍＪ／ｃｍ2を離型ＰＥＴ越しに表裏両面側から照射させて透明ゲル粘着シートを得た。
こうして得た透明ゲル粘着シートを用いて実施例１と同様の方法で積層体を得た。
【００８１】
（実施例３）
実施例１で得た紫外線架橋型組成物に、可塑剤ジイソデシルフタレート（ＤＩＤＰ）２０重量％と、「アエロジル５０」２重量％とを配合し溶融攪拌してゾル組成物を得、実施例１と同様の方法で透明ゲル粘着シート及び積層体を得た。
【００８２】
（実施例４）
実施例１で用いたアクリル酸エステル共重合体ポリマー１００重量部に対し、光開始剤「ベンゾフェノン」２．５重量部及び架橋モノマー「ビスコートＶ２６０」４．５重量部を添加して紫外線架橋型組成物を得た。
こうして得た紫外線架橋型組成物に、可塑剤ジイソデシルフタレート（ＤＩＤＰ）４８重量％及び「アエロジル３００」５重量％を配合し溶融攪拌してゾル組成物を得、実施例１と同様の方法で透明ゲル粘着シート及び積層体を得た。
【００８３】
（比較例１）
実施例１で用いたアクリル酸エステル共重合体ポリマー１００重量部に対し、光開始剤「イルガキュア５００」０．３重量部と、架橋モノマー「ビスコートＶ２６０」０．０５重量部とを添加して紫外線架橋型組成物を得た。
【００８４】
この紫外線架橋型組成物を厚さ７５μｍと１００μｍの離型ＰＥＴとの間に挟んで厚み０．５ｍｍのシート状にホットメルト成形して、高圧水銀ランプを用いて片面積算光量４０００ｍＪ／ｃｍ2を離型ＰＥＴ越しに表裏照射させて透明粘着シートを得た。
こうして得た透明粘着シートを用いて実施例１と同様の方法で積層体を得た。
【００８５】
（比較例２）
実施例１で用いたアクリル酸エステル共重合体ポリマー１００重量部に対し、光開始剤「イルガキュア５００」２．０重量部と架橋モノマー「ビスコートＶ２６０」２．０重量部とを添加して紫外線架橋型組成物を得た。
この紫外線架橋型組成物に可塑剤ジイソデシルフタレート（ＤＩＤＰ）を３０重量％となるように配合し溶融攪拌してゾル組成物を得た。
【００８６】
前記ゾル組成物を、厚さ７５μｍと１００μｍの離型ＰＥＴとの間に挟んで厚み０．５ｍｍのシート状にホットメルト成形して、高圧水銀ランプを用いて片面積算光量４０００ｍＪ／ｃｍ2を離型ＰＥＴ越しに表裏照射させて透明ゲル粘着シートを得た。
こうして得た透明ゲル粘着シートを用いて実施例１と同様の方法で積層体を得た。
【００８７】
（比較例３）
実施例１で得た紫外線架橋型組成物に、可塑剤ジイソデシルフタレート（ＤＩＤＰ）６０重量％と、「アエロジル５０」２０重量％とを配合し、溶融攪拌して粘着剤を得た。
前記粘着剤を実施例１と同様の方法で透明粘着シート及び積層体を得た。
【００８８】
（比較例４）
実施例２で得た紫外線架橋型組成物に、可塑剤ジイソデシルフタレート（ＤＩＤＰ）６０重量％と１次平均粒径５００ｎｍのシリカ微粒子としてアドマテック社製、商品名「アドマファインＳＯ−Ｅ２」１０重量％とを配合し、溶融攪拌してゾル組成物を得、実施例１と同様の方法で透明ゲル粘着シート及び積層体を得た。
【００８９】
（比較試験）
上述した各実施例及び比較例により得た積層体を用いて下記の試験をし、その結果を表１に示した。
【００９０】
（透明性の評価）
目視外観により透明性を評価した。白濁のないものを○と評価し、白濁のあるものを×と評価した。
【００９１】
（湿熱耐久性試験）
温度６０℃、湿度９０％の雰囲気下で１週間静置した後の積層体の外観観察をした。白濁なし、剥離なし、発泡なしのものを○と評価し、そうでないものを×と評価した。
【００９２】
（冷熱耐久性試験）
温度−２０〜８０℃（４サイクル／日）サイクルで１週間静置した後の積層体の外観を観察した。剥離なし、発泡なしものを○と評価し、そうでないものを×と評価した。
【００９３】
（落球衝撃試験）
固定した円筒形金属製支持具（外径６０ｍｍ／内径５０ｍｍ／高さ４０ｍｍ） に図１３のようにガラス台（厚さ３ｍｍ×１００ｍｍ角）を置き、その上に、サンドペーパーを載せ、更にその上に実施例及び比較例で得られた積層体を、ＰＣ（ポリカーボネート）側を上面にするように載せた。そして、重さ０．１ｋｇｆの鋼球を１ｍの高さから自由落下させた。
この時の衝撃値（０．９８Ｊ）で、積層体のフロートガラスが破壊しなかったものを○、破壊したものを×と評価した。
【００９４】
（保持力測定試験）
ＪＩＳ Ｚ０２３７にできるだけ準拠するように、実施例及び比較例で得られた透明ゲル粘着シートを３８μｍＰＥＴフィルムで背貼りした後、ＪＩＳ Ｚ０２３７で規定するところのＳＵＳ板を用いて面積２０ｍｍ×２０ｍｍで接着させ、２ｋｇロール1往復の圧着法により接着させ、４０℃の環境下で４９０ｍＮ（５０ｇｆ）の荷重を２時間かけた後のズレ長さを計測して求めた。
【００９５】
【表１】
2005022365.tif 000003
【００９６】
表１の結果から明らかなように、実施例の透明ゲル粘着シートを用いた場合、室温での積層加工が可能で外観上満足のできる衝撃吸収積層体を得ることができるのに対し、可塑剤及び超微粒子シリカが本発明の範囲外であるゲル粘着シートでは観察項目の全てを満足することができないことが判った。
【００９７】
次に、ディスプレイ用光学フィルタの構造に関し、実施例５〜１１及び比較例５〜８を比較検討した。
【００９８】
（実施例５）
ポリカーボネートシート（三菱樹脂社製「商品名：ステラＳ３００」厚み１ｍｍ）の一方の面に、両面を離型ＰＥＴ（ポリエチレンテレフタレート）フィルムで挟み込まれた透明粘着シート（日東電工社製「商品名：ＣＳ−９６１１」、厚み２５μｍ）の軽剥離側の雛型ＰＥＴフィルムを剥離しながら、線圧９．６ｋｇｆ／ｃｍ、常温のラミネータにより貼合せた後、透明粘着シートの残りの面の離型ＰＥＴを剥離しながら近赤外線カットフィルム（三菱化学社製）を前記同様にラミネータにて貼合せ、さらに近赤外線カットフィルムの前面に、画質補正フィルム（三菱化学社製）、反射防止フィルム（日本油脂社製「リアルック８２０１ＵＶ」）を順に同様に貼合せた。次に、前記ポリカーボネートシートの裏面に、シリカ蒸着ハイバリアフィルム（麗光社製「ファインバリア」）を前記同様にラミネータにて貼合せた後、透明ゲル粘着シート（三菱樹脂社製「クリアフィット」、厚み０．５ｍｍ）を線圧３．２ｋｇｆ／ｃｍ以下、常温のラミネータにて貼合せてＰＤＰ用光学フィルタを得た。
次に、ＰＤＰパネルの前面（表示面）に積層されたメッシュタイプ電磁波シールドシート（日本フィルコン社製、メッシュ面平滑処理無し、裏面粘着付き）前面のメッシュ部前面に、上記光学フィルタを線圧３．２ｋｇｆ／ｃｍ以下、常温のラミネータにて貼合せた（図１参照）。
【００９９】
なお、上記の近赤外線カットフィルムには、厚さ５０μｍのＰＥＴフィルムの両面に近赤外線吸収塗膜（厚さ３μｍ）が積層し、前面に２５μｍの粘着層が形成されたものを使用した。
画質補正フィルムには、厚さ５０μｍのＰＥＴフィルムの前面にＮｅ発光カット機能と色調整の機能とを兼ね備えた調色塗膜（厚さ３μｍ）及び２５μｍの粘着層が順次積層されてなるものを使用した。
反射防止フィルムには、ＴＡＣ（トリアセチルセルロース）からなる厚さ８０μｍのフィルムを基材とし、この基材の前面に、ハードコート層（厚さ２μｍ）、無機微粒子を含有する高屈折率層（厚さ０．１μｍ）、フッ素系材料を含有する低屈折率層（厚さ０．１μｍ）及び保護フィルム（厚さ４０μｍ）が順次積層され、基材の裏面にＵＶ吸収剤入り粘着層（厚さ２５μｍ）が積層されてなるものを使用した。なお、この反射防止フィルムは、最小反射率（５°，−５°正反射率）０．３％、視覚度補正値０．８％、全光線透過率（ＪＩＳ  Ｋ７３６１）９５．１％、紫外線透過率（３５０ｎｍ）０％、ヘイズ値（ＪＩＳ  Ｋ７１０５）０．３％であった。
シリカ蒸着ハイバリアフィルムには、厚さ２５μｍのＰＥＴフィルムの前面に２０μｍの粘着層が積層され、当該ＰＥＴフィルムの裏面にアルミナ蒸着層及びトップコート層が積層されてなるものを使用した。
【０１００】
また、メッシュタイプ電磁波シールドシートは、厚さ１２５μｍのＰＥＴシートの片面に厚さ９μｍの銅薄膜を形成し、１０ｍｍ幅の周縁部を残してその内側部分をエッチングして、線幅１０μｍ、線厚み９μｍの複数の線条部が線間隔２８０μｍで網目状に交差してなるメッシュ部を備えた電磁波シールドシートを使用した。
【０１０１】
また、透明ゲル粘着シート（三菱樹脂社製「クリアフィット」）は、アクリル酸エステル共重合体ポリマー（ｎ−ブチルアクリレート７８．４重量％、２−エチルヘキシルアクリレート１９．６重量％、アクリル酸２．０重量％を共重合させたもので、Ｔｇは−４０℃、１３０℃溶融粘度は２５万（ｍＰａ・ｓ）のベースポリマー）１００重量部に、光開始剤（チバ・スペシャリティ・ケミカルズ社製、商品名「ベンゾフェノン」）２．３重量部（１．０重量％）と、架橋モノマー（大阪有機化学社製、商品名「ビスコートＶ２６０」（１，９−ノナンジオールジアクリレート））４．６重量部（２．０重量％）とを添加して得られる紫外線架橋型組成物に、可塑剤としてジイソデシルフタレート（ＤＩＤＰ）１００重量部（４８重量％）と、１次平均粒径７ｎｍのシリカ超微粒子（日本アエロジル社製、商品名「アエロジル３００」）１２重量部（５重量％）とを配合して溶融攪拌してゾル組成物を得、このゾル組成物を、厚さ７５μｍと１００μｍの離型ＰＥＴとの間に挟んで厚み０．５ｍｍのシート状にホットメルト成形し、高圧水銀ランプを用いて離型ＰＥＴ越しに片面積算光量４０００ｍＪ／ｃｍ2を表裏照射させてゾル化させて得られる透明ゲル粘着シートである。
【０１０２】
（実施例６）
ポリカーボネートシートの前面に、反射防止フィルムを線圧９．６ｋｇｆ／ｃｍ、常温のラミネータにより貼合せ、ポリカーボネートシートの裏面に、シリカ蒸着ハイバリアフィルム、近赤外線カットフィルム、画質補正フィルムを裏面側に順に前記同様のラミネータにて貼合せ、更に、画質補正フィルムの裏面に透明ゲル粘着シートを線圧３．２ｋｇｆ／ｃｍ以下、常温のラミネータにて貼合せて、ＰＤＰ用光学フィルタを得た。
次に、ＰＤＰパネルの前面（表示面）に積層されたメッシュタイプ電磁波シールドシート（日本フィルコン社製、メッシュ面平滑処理無し、裏面粘着付き）前面のメッシュ部前面に、上記光学フィルタを線圧３．２ｋｇｆ／ｃｍ以下、常温のラミネータにて貼合せた（図２参照）。
なお、ポリカーボネートシート、反射防止フィルム、シリカ蒸着ハイバリアフィルム、近赤外線カットフィルム、画質補正フィルム、透明ゲル粘着シート、メッシュタイプ電磁波シールドシートには実施例５と同じものを使用した。
【０１０３】
（実施例７）
ポリカーボネートシートの前面に、近赤外線カットフィルム、画質補正フィルム、反射防止フィルムを前面側に順に線圧９．６ｋｇｆ／ｃｍ、常温のラミネータにより貼合せ、ポリカーボネートシートの裏面に、シリカ蒸着ハイバリアフィルム、メッシュタイプ電磁波シールドフィルムを裏面側に順に前記同様にラミネータにて貼合せてフィルタ本体を構成した。
次に、反射防止フィルムの前面周囲四方に端縁部から１０ｍｍ幅分のみ導電性粘着剤付き銅箔テープ（幅２５ｍｍ）を貼り付け、銅箔テープでフィルタ本体の積層端面を被覆すると共に、銅箔テープの残り部分を電磁波シールドフィルムの裏面に折り返して貼着し、電磁波シールド面全面に透明ゲル粘着シートを線圧３．２ｋｇｆ／ｃｍ以下、常温のラミネータにて貼合せ、ＰＤＰ用光学フィルタを得た。
次に、ＰＤＰパネルの前面（表示面）に上記光学フィルタを、線圧１．５ｋｇｆ／ｃｍ以下、常温のラミネータにて貼合せた（図３参照）。
なお、ポリカーボネートシート、反射防止フィルム、シリカ蒸着ハイバリアフィルム、近赤外線カットフィルム、画質補正フィルム、透明ゲル粘着シート、メッシュタイプ電磁波シールドシートには実施例５と同じものを使用した。
【０１０４】
（実施例８）
ポリカーボネートシートの前面に、反射防止フィルムを線圧９．６ｋｇｆ／ｃｍ、常温のラミネータにより貼合せ、次に、反射防止フィルムの裏面に、シリカ蒸着ハイバリアフィルム、近赤外線カットフィルム、画質補正フィルム、メッシュタイプ電磁波シールドフィルムを裏面側に順に線圧９．６ｋｇｆ／ｃｍ、常温のラミネータにより貼合せてフィルタ本体を構成した。
次に、反射防止フィルムの前面周囲四方に端縁部から１０ｍｍ幅分のみ導電性粘着剤付き銅箔テープ（幅２５ｍｍ）を貼り付け、銅箔テープでフィルタ本体の積層端面を被覆すると共に、銅箔テープの残り部分を電磁波シールドフィルムの裏面に折り返して貼着し、電磁波シールド面全面に透明ゲル粘着シートを線圧３．２ｋｇｆ／ｃｍ以下、常温のラミネータにて貼合せ、ＰＤＰ用光学フィルタを得た。
次に、ＰＤＰパネルの前面（表示面）に上記光学フィルタを、線圧１．５ｋｇｆ／ｃｍ以下、常温のラミネータにて貼合せた（図４参照）。
なお、ポリカーボネートシート、反射防止フィルム、シリカ蒸着ハイバリアフィルム、近赤外線カットフィルム、画質補正フィルム、透明ゲル粘着シート、メッシュタイプ電磁波シールドシートには実施例５と同じものを使用した。
【０１０５】
（実施例９）
ポリカーボネートシートの両面にそれぞれ、シリカ蒸着ハイバリアフィルムを線圧９．６ｋｇｆ／ｃｍ、常温のラミネータにより貼合せた後、前面側のシリカ蒸着ハイバリアフィルムの前面に近赤外線カットフィルム、画質補正フィルム、メッシュタイプ電磁波シールドフィルムを前面側に順に線圧９．６ｋｇｆ／ｃｍ、常温のラミネータにより貼合せ、電磁波シールドシート前面のメッシュ部前面に透明ゲル粘着シート（三菱樹脂社製「クリアフィット」、厚み７５μｍ）を介して反射防止フィルムを線圧３．２ｋｇｆ／ｃｍ以下、常温のラミネータにて貼合せ、さらにポリカーボネートシートの裏面に透明ゲル粘着シート（三菱樹脂社製「クリアフィット」、厚み０．５ｍｍ）を線圧３．２ｋｇｆ／ｃｍ以下、常温のラミネータにて貼合せ、ＰＤＰ用光学フィルタを得た。
得られた光学フィルタを、ＰＤＰパネルの前面に線圧１．５ｋｇｆ／ｃｍ以下、常温のラミネータにて貼合せた（図５参照）。
なお、ポリカーボネートシート、反射防止フィルム、シリカ蒸着ハイバリアフィルム、近赤外線カットフィルム、画質補正フィルム、メッシュタイプ電磁波シールドシートには実施例５と同じものを使用した。
【０１０６】
（実施例１０）
ポリカーボネートシートの両面にそれぞれ、シリカ蒸着ハイバリアフィルムを線圧９．６ｋｇｆ／ｃｍ、常温のラミネータにより貼合せた後、裏面側のシリカ蒸着ハイバリアフィルムの裏面に、近赤外線カットフィルム、画質補正フィルムを線圧９．６ｋｇｆ／ｃｍ、常温のラミネータにより貼合せ、他方のシリカ蒸着ハイバリアフィルムの表面にメッシュタイプ電磁波シールドフィルム（日本フィルコン社製、メッシュ面平滑処理無し、裏面粘着付き）を前記同様にラミネータにて貼合せ、電磁波シールドシート前面のメッシュ部前面に透明ゲル粘着シート（三菱樹脂社製「クリアフィット」、厚み７５μｍ）を介して反射防止フィルムを線圧３．２ｋｇｆ／ｃｍ以下、常温のラミネータにて貼合せ、さらにポリカーボネートシートの裏面に透明ゲル粘着シート（三菱樹脂社製「クリアフィット」、厚み０．５ｍｍ）を線圧３．２ｋｇｆ／ｃｍ以下、常温のラミネータにて貼合せ、ＰＤＰ用光学フィルタを得た。
得られた光学フィルタを、ＰＤＰパネルの前面に線圧１．５ｋｇｆ／ｃｍ以下、常温のラミネータにて貼合せた（図６参照）。
なお、ポリカーボネートシート、反射防止フィルム、シリカ蒸着ハイバリアフィルム、近赤外線カットフィルム、画質補正フィルム、メッシュタイプ電磁波シールドシートには実施例５と同じものを使用した。
【０１０７】
（実施例１１）
ポリカーボネートシートの両面にそれぞれ、シリカ蒸着ハイバリアフィルムを線圧９．６ｋｇｆ／ｃｍ、常温のラミネータにより貼合せた後、前面側のシリカ蒸着ハイバリアフィルムの前面に、メッシュタイプ電磁波シールドフィルム（日本フィルコン社製、メッシュ面平滑処理無し、裏面粘着付き）を前記同様にラミネータにて貼合せ、電磁波シールドシート前面のメッシュ部前面側に透明ゲル粘着シート（三菱樹脂社製「クリアフィット」、厚み７５μｍ）を介して近赤外線カットフィルム、画質補正フィルム、反射防止フィルムを、表側に順に線圧３．２ｋｇｆ／ｃｍ以下、常温のラミネータにて貼合せた。他方のシリカ蒸着ハイバリアフィルムの裏面に透明ゲル粘着シート（三菱樹脂社製「クリアフィット」、厚み０．５ｍｍ）を線圧３．２ｋｇｆ／ｃｍ以下、常温のラミネータにて貼合せ、ＰＤＰ用光学フィルタを得た。
得られた光学フィルタを、ＰＤＰパネルの前面に線圧１．５ｋｇｆ／ｃｍ以下、常温のラミネータにて貼合せた（図７参照）。
なお、ポリカーボネートシート、反射防止フィルム、シリカ蒸着ハイバリアフィルム、近赤外線カットフィルム、画質補正フィルム、メッシュタイプ電磁波シールドシートには実施例５と同じものを使用した。
【０１０８】
（比較例５）
実施例５の透明ゲル粘着シート（三菱樹脂社製「クリアフィット」、厚み０．５ｍｍ）を、透明粘着シート（スリーエム社製「ＶＨＢＹ９４１０Ｊ」、厚み１．０ｍｍ）に変更した以外、実施例５と同様の構成及び製法により光学フィルタを得、同様にＰＤＰパネルに貼合せた。
【０１０９】
（比較例６）
実施例７の透明ゲル粘着シート（三菱樹脂社製「クリアフィット」、厚み０．５ｍｍ）を、透明粘着シート（スリーエム社製「ＶＨＢＹ９４１０Ｊ」、厚み１．０ｍｍ）に変更した以外、実施例７と同様の構成及び製法により光学フィルタを得、同様にＰＤＰパネルに貼合せた。
【０１１０】
（比較例７）
実施例７の透明ゲル粘着シート（三菱樹脂社製「クリアフィット」、厚み０．５ｍｍ）を、透明粘着シート（日東電工社製「商品名：ＣＳ−９６１１」、厚み２５μｍ）に変更した以外、実施例７と同様の構成及び製法により光学フィルタを得、同様にＰＤＰパネルに貼合せた。
【０１１１】
（比較例８）
比較例７の透明粘着シート（日東電工社製「商品名：ＣＳ−９６１１」、厚み２５μｍ）を、透明粘着シート（日東電工社製「商品名：ＨＪ  ９１５０Ｗ」、厚み５０μｍ）とした以外、比較例７と同様の構成及び製法により光学フィルタを得、同様にＰＤＰパネルに貼合せた。
【０１１２】
実施例５〜１１及び比較例５〜８により得た光学フィルタ及びＰＤＰパネル構造を用いて下記試験を実施した結果を表２に示した。
【０１１３】
（１）初期光学特性
実施例５〜１１及び比較例５〜８により得た光学フィルタを、ＰＤＰパネルの代替えとしてのｎフロートガラス（ソーダライムガラス、厚み３ｍｍ）に、線圧９．６ｋｇｆ／ｃｍ、常温のラミネータにより貼合せ、波長３００〜１２００ｎｍの透過率を分光光度計（日立Ｕ−４０００）にて測定し、要求特性（視感平均透過率４０％以上、Ｎｅカット波長透過率２０〜３０％、８５０〜１１６０ｎｍ透過率１０％以下）を満足しているものを○、満足しないものを×と評価した。
【０１１４】
（２）積層性
実施例５〜１１及び比較例５〜８により得たＰＤＰパネル構造の電磁波シールドフィルムの凹凸部分を倍率１０倍の拡大鏡を用いて目視にて観察し、気泡無く貼着されているものを○、気泡が発生しているものを×と評価表した。
【０１１５】
（３）ＰＤＰパネルとの密着耐久性
耐熱性：実施例５〜１１により得たＰＤＰパネル構造を、熱風循環式乾燥機内にて８０℃５００Ｈｒ保持後、電磁波シールドフィルムの凹凸部分における気泡の発生有無及び剥離の有無を目視にて確認した。気泡の発生及び剥離の無いものを○、発生したものを×と評価した。
ヒートショック：実施例５〜１１により得たＰＤＰパネル構造を、プログラム式恒温恒湿層内にて−２０℃１Ｈｒ⇔８０℃１Ｈｒを２５０サイクル保持後、電磁波シールドフィルムの凹凸部分における気泡の発生有無及び剥離の有無を目視にて確認した。気泡の発生及び剥離の無いものを○、発生したものを×と評価した。
なお、比較例５〜８については初期積層性の評価が悪かったため、ＰＤＰパネルとの密着耐久性（耐熱性及びヒートショック）について評価する意味がないため評価していない。
【０１１６】
【表２】
2005022365.tif 000004
【図面の簡単な説明】
【０１１７】
【図１】本発明の一例に係るディスプレイ用光学フィルタを備えたディスプレイパネル構造を説明するための模式的断面図である。
【図２】上記例とは異なる例に係るディスプレイ用光学フィルタを備えたディスプレイパネル構造を説明するための模式的断面図である。
【図３】上記例とは異なる例に係るディスプレイ用光学フィルタを備えたディスプレイパネル構造を説明するための模式的断面図である。
【図４】上記例とは異なる例に係るディスプレイ用光学フィルタを備えたディスプレイパネル構造を説明するための模式的断面図である。
【図５】上記例とは異なる例に係るディスプレイ用光学フィルタを備えたディスプレイパネル構造を説明するための模式的断面図である。
【図６】上記例とは異なる例に係るディスプレイ用光学フィルタを備えたディスプレイパネル構造を説明するための模式的断面図である。
【図７】上記例とは異なる例に係るディスプレイ用光学フィルタを備えたディスプレイパネル構造を説明するための模式的断面図である。
【図８】電磁波シールドフィルム乃至シートの一例を示した斜視図である。
【図９】図８に示した電磁波シールドフィルム乃至シートのメッシュ部を拡大して示した要部拡大斜視図である。
【図１０】図８に示した電磁波シールドフィルム乃至シートのメッシュ部の断面を拡大して示した要部拡大断面図である。
【図１１】図８に示した電磁波シールドフィルム乃至シートのメッシュ部上に透明ゲル粘着層を積層した場合の断面を拡大して示した要部拡大断面図である。
【図１２】ＰＤＰパネル表面構造の一例を示した分解斜視図である。
【図１３】落球衝撃試験の試験装置を説明する図である。
【符号の説明】
【０１１８】
１          ディスプレイ用光学フィルタ
２          透明ゲル粘着層
３          透明基体
４          可視光低反射層
５          近赤外線カット層
６          画質補正層
７          電磁波シールド層
８          透湿防止層
９          導電性粘着テープ
１０        フィルタ本体
１１        フィルタ本体の最も裏面側の層
１１ａ    裏面
１２        線条部
２０        電磁波シールドフィルム乃至シート
２０Ａ    周縁部
２０Ｂ    内側部分
２１        プラスチックフィルム乃至シート
２２        金属薄膜
２３        線条部
２４        メッシュ部
１００      ディスプレイパネル
１００ａ  パネル前面
１０１      パネル前面に積層された層
１０１ａ  前面
【図１】
2005022365.tif 000005
【図２】
2005022365.tif 000006
【図３】
2005022365.tif 000007
【図４】
2005022365.tif 000008
【図５】
2005022365.tif 000009
【図６】
2005022365.tif 000010
【図７】
2005022365.tif 000011
【図８】
2005022365.tif 000012
【図９】
2005022365.tif 000013
【図１０】
2005022365.tif 000014
【図１１】
2005022365.tif 000015
【図１２】
2005022365.tif 000016
【図１３】
2005022365.tif 000017